СПОСОБ СВАРКИ ТРУБ ПЕЧЕЙ ПИРОЛИЗА В ПРОЦЕССЕ ПРОВЕДЕНИЯ РЕМОНТНЫХ РАБОТ

Способ сварки труб печей пиролиза из аустенитных высоколегированных нержавеющих жаростойких сталей в процессе проведения ремонтных работ при наличии науглероженного слоя металла трубы, отличающийся тем, что сварку ведут с предварительным подогревом до 730…750°С, проводят отжиг сварного соединения после сварки при температуре 700…750°С в течение 50…70 мин при толщине науглероженного слоя 1…3 мм или при отсутствии отжига при толщине науглероженного слоя до 1 мм, сварку проводят с использованием способа импульсно-дуговой сварки с прямоугольной формой импульсов тока с длительностью протекания тока импульса 250…300 мс и длительностью протекания тока паузы 260…310 мс.